실시 예 1 에서 사용 된 것 과 유사 한 절차 를 사용 하 였 다 . 단량체 를 32 ℃ 에서 항온 조절 한 후 , 헥산 중 0 . 68 M TIBA 21 . 8 mL 를 반응기 에 충전 한 다음 , 메틸 시클로헥산 중 0 . 125 M TTC - 개질 된 NdP 2 . 0 mL 를 첨가 하 였 다 . 이어서 , 헥산 중 0 . 05 M SnCl 4 4 . 3 mL 를 반응기 에 충전 하 여 중합 을 개시 하 였 다 . 개시 로부터 11 . 0 분 후 , 헥산 1360 g 중 이소프로판올 4 . 56 mL 를 첨가 하 여 중합 을 종결 하 였 다 . 생성 된 중합체 시멘트 를 반응기 로부터 수거 하 고 , 2 , 6 - 디 - t - 부틸 - 4 - 메틸 페놀 5 g 을 함유 하 는 이소프로판올 3 갤 론 으로 응집 시키 고 , 이어서 드럼 건조기 에서 건조 시켰 다 . 중합체 의 수득 량 은 156 . 7 g 이 었 다 . 생성 된 중합체 의 특성 을 표 2 에 요약 하 였 다 .